(57)【要約】【課題】成形用樹脂を用いてソフトで複雑な形状に仕上げるとともに、なおかつ高度なマイナスイオン放出能力を有するような充填用樹脂成形物とその量産的製造手段を提供する。【解決手段】マイナスイオン放出性鉱物粉末１を樹脂２と共に充填材に適した形状に成形し、しかる後にその表面を摩耗させて、本発明の充填用樹成形物Ａとする。樹脂２はポリエチレン等とする。また充填用樹脂成形物Ａを摩耗させるために、当該成形物Ａを砕石粒またはこれに類する粗荒ないし鋭利な表面をもつ硬質粒体と共に混合・撹拌するものとする。【選択図】図１
2006169488.tif 000002
【特許請求の範囲】
【請求項１】
マイナスイオンを放出する性質をもつ鉱物粉末を樹脂と共に充填材に適した形状に成形し、しかる後にその表面を摩耗させて成ることを特徴とするマイナスイオンを放出する充填用樹脂成形物。
【請求項２】
樹脂がポリエチレンである請求項１記載のマイナスイオンを放出する充填用樹脂成形物。
【請求項３】
請求項１及び請求項２記載の成形物を摩耗させる手段が、当該成形物を砕石粒またはこれに類する粗荒ないし鋭利な表面をもつ硬質粒体と共に混合・撹拌する方法を含むことを特徴とするマイナスイオンを放出する充填用樹脂成形物の製造法。
【発明の詳細な説明】
【技術分野】
【０００１】この発明は、枕などの内部に充填するための、マイナスイオンを放出する充填用樹脂成形物とその製造法に関する。
【背景技術】
【０００２】いわゆるマイナスイオンを空気中に多く放出することによって、それを受けたり呼吸する人間その他の生物全般が好影響を受けるということは、既に公然たる事実として一般的に認識されつつある。【０００３】そのマイナスイオンを放出させる（マイナスイオン有利にする）手段としては、例えば電極を用いるもの、摩擦電気によるもの、レナード効果によるもの、或いはトルマリン、放射性鉱物、通称波動石などのように鉱物自体がもつマイナスイオンないし電子の放出能力を用いるものなとがある。【０００４】それらのうちでマイナスイオンを放出する鉱物を用いる場合は、それを砕石状態のまま用いることもあるが、多くは粉末にしてセラミック化したり、特殊な通気性バインダーと共に塗材化して製品化しており、一部ではこれを樹脂中に練り込んで成形する試みも行なわれている。
【発明の開示】
【発明が解決しようとする課題】
【０００５】上記の在来技術のなかでマイナスイオン放出性鉱物を樹脂中に練り込み成形する方法は、多様な形状が可能でかつソフトにできるなどのメリットがあるものの、細い繊維状のものを除いて、成形用に混合する樹脂は塗料用バインダーと異なり通気性に乏しいために空気中に飛び出そうとするマイナスイオンを遮断してしまい、たとえこれを枕などの充填材に用いても事実上ほとんどマイナスイオンが空気中に放出されないという問題点があった。【０００７】本発明はかかる問題点を解決するために、成形用樹脂を用いてソフトで複雑な形状に仕上げるとともに、なおかつ高度なマイナスイオン放出能力を有するような充填用樹脂成形物とその量産手段を提供することを課題とする。
【課題を解決するための手段】
【０００８】マイナスイオン放出性鉱物粉末１を樹脂２と共に充填材に適した形状に成形し、しかる後にその表面を摩耗させて、本発明のマイナスイオンを放出する充填用樹脂成形物Ａとする。【０００９】使用する樹脂としては、熱可塑性のポリエチレン樹脂が、適度の柔軟性や作業性の良さなどの点もあり、特に好ましいことが判明した。【００１０】上記の充填用樹脂成形物Ａを摩耗させる方法は、当該成形物Ａを砕石粒またはこれに類する粗荒ないし鋭利な表面をもつ硬質粒体と共に混合・撹拌するものとする。これにより当該成形物Ａは、その表面を覆う薄い樹脂膜が摩耗して更に薄くなり、一部はマイナスイオン放出性鉱物粉末１が露出するに至る。【００１１】このような状態になったら、混在する充填用樹脂成形物Ａと砕石粒を落下させつつ送風し吹き飛ばすなどして、前者のみを選別すればよい。【００１２】なお、当該鉱物粉末１が一部露出しても、その粉末粒子は依然として大半が樹脂中に埋まった形態をなしているから、容易にそれが逸脱することはない。またその露出部の面積は当該成形物Ａの表面全体のおよそ１０％程度が好ましい。
【発明の効果】
【００１３】本発明によれば、塗料用のバインター等より堅牢な成形用樹脂を結合材としているため、柔らかくて複雑な形状の充填用成形物を低コストで量産することができると同時に、マイナスイオン放出性鉱物から出るマイナスイオンを遮断することなく空気中に放出することができる。その結果、これを枕やマット等の充填材に用いれば、形状や使用する樹脂の種類を選択することにより、十分にソフトで使用感が良い製品に仕上がると同時に、周りにマイナスイオンの豊富な環境を作ることができるという効果がある。その実例テータを後述の
【実施例】に示す。
【発明を実施するための最良の形態】
【００１４】本発明に用いられるマイナスイオン放出性鉱物粉末１として望ましいのは、焦電気性を有し、或いはベータ線を放出するような天然の無害とされる鉱物を粒径約１０〜１００μｍ程度に粉末化したものであり、これにポリエチレンの（再生）ペレットを重量比で約９倍程度加えて混合・熱溶融させ、押出成形により外径約５ｍｍ、内径約４ｍｍのマカロニ状パイプに成形すると共に約８ｍｍ毎に裁断して、比較的柔らかな小短筒状の充填用樹脂成形物Ａの集合を得る。これに粒径が１〜３ｃｍ程度の砕石粒を約同量（嵩比）加え、回転ドラム内でその回転により両者を混合・撹拌し、当該成形物Ａにおける表面の樹脂被覆面が概ね失われて艶消し状になった時点でストップし、送風選別した多数のミニパイプを所望する充填材として枕等に使用する。ちなみに被覆喪失面が多すぎると形が崩れたり周りを汚したりしやすくなるし、少なすぎるとマイナスイオンの放出度が不十分になる。望ましいのは２〜３０％程の範囲である。【００１５】なお完全に樹脂皮膜が喪失していない箇所でも、その被覆層はかなり薄くなっていたり無数の微細孔を生成したりしているので、上記のような製造プロセスを踏む限り被覆面でもかなりマイナスイオンを外部に放出し得るようになるものと考えられる。特に枕のように使用中に若干の動きがある場合にその作用は顕著である。
【実施例】
【００１６】市販の枕の内部に収納する充填材として、トルマリン配合のポリエチレンから成る長さ８ｍｍ、外径５ｍｍ、肉厚０．４ｍｍ程度のミニパイプがある。これと同様の形状のものを、前記「最良の形態」の手順に従い成形した。但しその原料は、機能性鉱物として知られる商品名波動石の粉末５重量％、シリカゲル粉末５重量％、ポリエチレン再生ペレット９０重量％とし、これを１２０〜１３０℃で溶融、押出成形して８ｍｍ毎に裁断し、得られたミニパイプの集合物を平均粒径約２ｃｍの砕石と共に回転ドラムで混合・撹拌し、平均約１０％の表面樹脂被覆が喪失した時点でこれを取出し、市販の枕（寸法４３ｃｍ×６３ｃｍ×８ｃｍ）と同様に、側素材をポリエステル６５％、綿３５％のナイロンメッシュ付き織布とする枕内にこれを約３００ｇ充填して本発明を用いた枕とし、数人のモニターに試用させた。【００１７】一方、比較対照品として、上記のトルマリン入りポリエチレンのミニパイプを用いた同様形状の市販枕を購入し、同様に試用させたところ、熟睡度や脱臭その他使用感の良さなどから圧倒的に本発明品を用いた枕の方が好評であった。【００１８】次に空気イオンカウンター（アンデス電気（株）製：ＩＴＣ２０１Ａ型）を用い、バックグラウンドのマイナスイオン量とプラスイオン量を測定した。その結果をそれぞれ図２及び図３に示すが、これによれば、測定した部屋のバックグラウンドのマイナスイオン量は平均約３１０個／ｃｃ、プラスイオン量は平均約７９０個／ｃｃであることが判る。【００１９】同じ部屋内で、上記の市販枕の充填材に使われているミニパイプ５０ｇをステンレスの篭に入れて手で軽く触り動かした時のマイナスイオン量及びプラスイオン量を同じイオンカウンターで測定した。その結果をそれぞれ図４及び図５に示すが、これによれば、市販ミニパイプのマイナスイオン発生量は平均約１３０個／ｃｃ、プラスイオン発生量は平均約４４０個／ｃｃであることが判る。【００２０】更に同じ部屋内で、本発明のミニパイプ５０ｇについて同様の条件と機器によりマイナスイオン量とプラスイオン量を測定した。その結果をそれぞれ図６及び図７に示すが、これによれば、本発明のミニパイプのマイナスイオン発生量は平均約６２４０個／ｃｃ、プラスイオン発生量は平均約２０個／ｃｃであり、前者との違いは甚だ顕著であることが判る。【００２１】なお、本発明品をステンレスの篭に入れたまま篭を左右に動かしたり、或いは少量の本発明品を５ｃｍ位上から落としても、約１０００個／ｃｃから２００００個／ｃｃのマイナスイオンが発生し、その時のプラスイオンの発生量はほぼゼロに近い値を示すことが判明した。ちなみにこのような効果は、本発明におけるミニパイプの皮膜表面を摩耗させなかった場合では明白に認められなかった。
【産業上の利用可能性】
【００２２】本発明の充填用樹脂成形物は、同じくマイナスイオン放出性の鉱石やセラミック成形物と異なりソフトで枕やマット等の充填材にも使用でき、しかも実用上十分な強度や耐久性を備えており、量産も容易であるから、産業上の利用可能性は十分であるといえる。
【図面の簡単な説明】
【００２３】
【図１】本発明品を概念的に示す部分拡大断面図
【図２】バックグラウンドのマイナスイオン量を示すグラフ
【図３】バックグラウンドのプラスイオン量を示すグラフ
【図４】市販のミニパイプのマイナスイオン発生量を示すグラフ
【図５】市販のミニパイプのプラスイオン発生量を示すグラフ
【図６】本発明のミニパイプのマイナスイオン発生量を示すグラフ
【図７】本発明のミニパイプのプラスイオン発生量を示すグラフ
【符号の説明】
【００２４】１……マイナスイオン放出性鉱物粉末
２……樹脂
Ａ……充填用樹脂成形物
【図１】
2006169488.tif 000003
【図２】
2006169488.tif 000004
【図３】
2006169488.tif 000005
【図４】
2006169488.tif 000006
【図５】
2006169488.tif 000007
【図６】
2006169488.tif 000008
【図７】
2006169488.tif 000009